【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
生理活性複合体の調製方法であって、
（ａ）  粒子混合物を形成するために、ポリエーテルエーテルケトン粒子と生理活性ガラス粒子とを混和するステップと、
（ｂ）  溶媒対粒子混合物の重量比が約１：１から約４：１を形成するように、極性有機溶媒を前記粒子混合物に添加するステップと、
（ｃ）  前記混合物の実質的な均質性を達成するために十分な時間および条件下で、前記混合物を攪拌するステップと、
（ｄ）  前記混合物から実質的に全ての前記溶媒を除去するステップと、
を含むことを特徴とする方法。
【請求項２】
前記生理活性ガラスは、約１から約１００ミクロンの平均粒径を有することを特徴とする請求項１に記載の方法。
【請求項３】
前記生理活性ガラスは、約１０から約２５ミクロンの平均粒径を有することを特徴とする請求項１に記載の方法。
【請求項４】
前記生理活性ガラスは、前記粒子混合物の約５〜６０重量％の量であることを特徴とする請求項１に記載の方法。
【請求項５】
前記生理活性ガラスは、コンベアイトガラスセラミックを含むことを特徴とする請求項１に記載の方法。
【請求項６】
前記ポリエーテルエーテルケトンは、直径が約１から約４００ミクロンの平均粒径を有することを特徴とする請求項１に記載の方法。
【請求項７】
前記複合体は、骨増殖性であることを特徴とする請求項１に記載の方法。
【請求項８】
前記生理活性ガラスは、アルカリ金属を含むことを特徴とする請求項１に記載の方法。
【請求項９】
ポリエーテルエーテルケトン粒子の数は、生理活性ガラス粒子の数より多いことを特徴とする請求項１に記載の方法。
【請求項１０】
ポリエーテルエーテルケトン粒子対生理活性ガラス粒子の比率は、約６：１から約１０：１の間であることを特徴とする請求項１に記載の方法。
【請求項１１】
ポリエーテルエーテルケトン粒子対生理活性ガラス粒子の粒径比率は、約１：１．５であることを特徴とする請求項１に記載の方法。
【請求項１２】
少なくとも１つの充填剤を前記ポリエーテルエーテルケトンおよび前記生理活性ガラスに混合するステップをさらに含むことを特徴とする請求項１に記載の方法。
【請求項１３】
前記溶媒は、約５重量％未満の水を含有することを特徴とする請求項１に記載の方法。
【請求項１４】
溶媒対粒子混合物の比率は、約２：１であることを特徴とする請求項１に記載の方法。
【請求項１５】
前記溶媒は、アルコールであることを特徴とする請求項１に記載の方法。
【請求項１６】
実質的に均質になるまで前記混合物を混和するステップをさらに含むことを特徴とする請求項１に記載の方法。
【請求項１７】
前記複合体は、体外で生理活性を有することを特徴とする請求項１に記載の方法。
【請求項１８】
生理活性移植片の調製方法であって、
（ａ）  粒子混合物を形成するために、ポリエーテルエーテルケトン粒子と生理活性ガラス粒子とを混和するステップと、
（ｂ）  溶媒対粒子混合物の重量比が約１：１から約４：１を形成するように、非水性極性有機溶媒を前記粒子混合物に添加するステップと、
（ｃ）  前記混合物の実質的な均質性を達成するために十分な時間および条件下で、前記混合物を攪拌するステップと、
（ｄ）  前記混合物から実質的に全ての前記溶媒を除去するステップと、
（ｅ）  一体の造形体を提供するために十分な熱圧条件下で、前記混合物を成形するステップと、
を含むことを特徴とする方法。
【請求項１９】
前記成形は、前記混合物の少なくとも１つの要素が融解するのに十分な温度に加熱するステップを含むことを特徴とする請求項１８に記載の方法。
【請求項２０】
前記成形は、圧力を加えるステップを含むことを特徴とする請求項１８に記載の方法。
【請求項２１】
硬化させるのに十分な時間および温度で前記混合物を維持するステップをさらに含むことを特徴とする請求項１８に記載の方法。
【請求項２２】
前記移植片を冷却するステップをさらに含むことを特徴とする請求項１８に記載の方法。
【請求項２３】
前記移植片を環境温度以下に冷却するステップをさらに含むことを特徴とする請求項１８に記載の方法。
【請求項２４】
脊椎移植のための造形体であって、
溶媒対粒子混合物の重量比が約１：１から約４：１を形成するように、極性有機溶媒が添加された粒子混合物に形成され、ポリエーテルエーテルケトン粒子と生理活性ガラスセラミック粒子との混和物から調製される、成形された、実質的に均質なポリエーテルエーテルケトンと生理活性ガラスとの混合物を含み、
前記混合物は、前記混合物の実質的な均質性を達成するために十分な時間および条件下で攪拌され、実質的に全ての前記溶媒が前記粒子混合物から除去され、前記成形された混合物は、前記本体を固めるために十分な熱、時間、および圧力の条件下で硬化されることを特徴とする
脊椎移植のための造形体。
【請求項２５】
生理活性複合体の調製方法であって、
（ａ）  アルカリ表面反応性を最小限にするように生理活性ガラスを調製するステップと、
（ｂ）  粒子混合物を形成するためにポリエーテルエーテルケトン粒子と前記生理活性ガラスを混和するステップと、
（ｃ）  溶媒対粒子混合物の重量比が約１：１から約４：１を形成するように、極性有機溶媒を前記粒子混合物に添加するステップと、
（ｄ）  前記混合物の実質的な均質性を達成するために十分な時間および条件下で、前記混合物を攪拌するステップと、
（ｅ）  前記混合物から実質的に全ての前記溶媒を除去するステップと、
を含むことを特徴とする方法。
【請求項２６】
請求項１に記載の方法により生成されることを特徴とする脊椎移植片での使用に適した複合体物質。
【請求項２７】
前記物質は、体外で生理活性を有することを特徴とする請求項２６に記載の複合体物質。
【請求項２８】
前記生理活性ガラスは、約１０から約１００ミクロンの平均粒径を有することを特徴とする請求項２６に記載の複合体物質。
【請求項２９】
ポリエーテルエーテルケトンおよび生理活性ガラスを含む生理活性複合体であって、前記生理活性ガラスは、１ミクロン〜４００ミクロンの範囲の粒径を有し、そして前記生理活性ガラスは、前記複合体の５重量％〜６０重量％を占める、生理活性複合体。
【請求項３０】
前記ポリエーテルエーテルケトンが、前記複合体の形成前に、１ミクロン〜４００ミクロンの範囲の粒径を有する、請求項２９に記載の生理活性複合体。
【請求項３１】
前記生理活性ガラスが、１ミクロン〜２００ミクロンの範囲の粒径を有するコンベアイトである、請求項２９に記載の生理活性複合体。
【請求項３２】
前記生理活性ガラスが、約９０ミクロン〜約１５０ミクロンの範囲の粒径を有するコンベアイトである、請求項２９に記載の生理活性複合体。
【請求項３３】
前記生理活性ガラスが、５３ミクロン未満の粒径を有するコンベアイトである、請求項２９に記載の生理活性複合体。
【請求項３４】
前記生理活性ガラスが、前記複合体の４５重量％〜５５重量％を占める、請求項２９に記載の生理活性複合体。
【請求項３５】
前記生理活性ガラスが、少なくとも１つのアルカリ金属を含む、請求項２９に記載の生理活性複合体。
【請求項３６】
前記複合体が充填剤をさらに含む、請求項２９に記載の生理活性複合体。
【請求項３７】
前記充填剤が、強化繊維、炭素、ガラス、放射線不透性物質、バリウムガラス、再吸収可能物質からなる群より選択される少なくとも１つである、請求項３６に記載の生理活性複合体。
【請求項３８】
前記充填剤がリン酸カルシウム物質である、請求項３６に記載の生理活性複合体。
【請求項３９】
ポリエーテルエーテルケトンおよびコンベアイトを含む生理活性複合体であって、前記生理活性複合体は、１ミクロン〜４００ミクロンの粒径範囲を有するポリエーテルエーテルケトンと１ミクロン〜４００ミクロンの粒径範囲を有するコンベアイトとを合わせることにより調製され、そして前記コンベアイトは、前記複合体の約５重量％〜約６０重量％を占める、生理活性複合体。
【請求項４０】
前記コンベアイトが、前記複合体の２０重量％〜４０重量％を占める、請求項３９に記載の生理活性複合体。
【請求項４１】
請求項２９に記載の生理活性複合体を含む、体内移植のための造形体。
【請求項４２】
請求項２９に記載の生理活性複合体を含む、体内移植片。
【請求項４３】
請求項２９に記載の生理活性複合体を含む、脊椎移植片。